(57)【要約】【課題】  本発明の目的は、ウレタンセメント系組成物の特徴を維持し、色むらのない着色均一性に優れ、多様な色彩要求に容易に対応できるウレタンセメント系組成物を提供することにあり、着色均一性に優れた床材にある。【解決手段】  本願発明は、有機ポリイソシアネート化合物（Ａ）；、水（ｂ１）と活性水素を含有する有機化合物（ｂ２）を含んでなる活性水素組成物（Ｂ）；、セメント（Ｃ）を含むウレタンセメント系組成物において、前記活性水素を含有する有機化合物（ｂ２）に均一に溶解又は分散する分散剤（ｄ１）を用いて水に分散された顔料分散組成物（Ｄ１）及び／又は前記活性水素を含有する有機化合物（ｂ２）に均一に溶解又は分散する油性分散媒（ｄ２）を用いて顔料を分散した顔料分散組成物（Ｄ２）を含むことを特徴とする着色ウレタンセメント系組成物、更にそれを用いた床材、及びそれを用いた床施工方法を提供する。を提供する。【選択図】  なし【特許請求の範囲】
【請求項１】
有機ポリイソシアネート化合物（Ａ）；水（ｂ１）と活性水素を含有する有機化合物（ｂ２）を含んでなる活性水素組成物（Ｂ）；セメント（Ｃ）を含むウレタンセメント系組成物において、
（ア）前記活性水素を含有する有機化合物（ｂ２）に均一に溶解又は分散する分散剤（ｄ１）を用いて水に分散された顔料分散組成物（Ｄ１）及び／又は
（イ）活性水素を含有する有機化合物（ｂ２）に均一に溶解又は分散する油性分散媒（ｄ２）を用いて顔料を分散した顔料分散組成物（Ｄ２）を含むことを特徴とする着色ウレタンセメント系組成物。
【請求項２】
顔料分散組成物（Ｄ１）又は（Ｄ２）を０．０１〜１０重量％含む請求項１記載の着色ウレタンセメント系組成物。
【請求項３】
顔料分散組成物（Ｄ１）が、ノニオン系界面活性剤を分散剤（ｄ１）とし、水中の顔料濃度が５〜８０％であることを特徴とする請求項１記載の着色ウレタンセメント系組成物。
【請求項４】
顔料分散組成物（Ｄ２）が、有機化合物を油性分散媒（ｄ２）とし、前記分散媒中の顔料濃度が５〜８０％であることを特徴とする請求項１記載の着色ウレタンセメント系組成物。
【請求項５】
請求項１〜４のいずれか一項に記載する着色ウレタンセメント組成物を用いる床材。
【請求項６】
請求項５記載の塗り床材を用いる床施工方法。
【発明の詳細な説明】
【技術分野】
【０００１】
本発明は、色むらのない着色均一性に優れ、かつ、圧縮強度、耐膨れ性にも優れる、食品工場、化学工場、機械工場などの工場床等、産業床などに適したウレタンセメント系組成物と床材及びその施工方法に関する。
【背景技術】
【０００２】
従来の塗り床材、舗装材としては、ウレタン樹脂系、エポキシ樹脂系、メチルメタクリレート（ＭＭＡ）系などの材料が用いられてきた。しかし、これらは食品工場、化学工場機械工場などの産業床用としては耐熱性、耐酸性、耐アルカリ性などが必ずしも充分ではなかった。また上記床材のなかには、溶剤を多く含む材料や臭気を強く発する材料もあり、これらの材料は、環境上好ましいものではなかった。
【０００３】
そこで、水硬性セメント、骨材、水、ポリオール、および２個以上のイソシアネート基を有する化合物からなるポリウレタン系セメント組成物が提案された。（特許文献１参照）このポリウレタン系セメント組成物は現場で上記各成分を混合することにより、水とセメントの水和反応、ポリオールとイソシアネートとのウレタン化反応およびイソシアネートと水による炭酸ガスの発生を伴う尿素化反応が同時に進行するものである。この組成物が硬化すると、硬く、耐摩耗性に優れ、加えて耐熱性や耐薬品性を持つので、工場床等、産業床における耐久性に優れた床材として使用することができる。
【０００４】
また、（ａ）窒素原子を有する活性水素化合物、（ｂ）窒素原子を有さない活性水素化合物、（ｃ）水、（ｄ）湿潤分散剤及び（ｅ）無機酸を含む分散液（Ａ）と分子中に２個以上のイソシアネート基を有する化合物（Ｂ）と水硬性セメント（ｃ）とを含んでなるウレタン系セメント組成物が提案された。（特許文献２参照）
【０００５】
上記のウレタン系セメント組成物は着色されて用いられるが、その着色方法はセメント又は、セメント及びを珪砂などの骨材中に顔料粉末を粉のままで加え予備分散して既調合粉体をして用いているのが、色むらが発生し着色均一性に劣る欠点がある。近年の工場床などで工程区毎に色を変えるケースが多くなっている現状の中では細かな色の変更対応する上で、着色均一性に劣るのは大きな問題である。
【特許文献１】特開平８−１６９７４４号公報
【特許文献２】特開２００６−２０６３５４公報
【発明の開示】
【発明が解決しようとする課題】
【０００６】
本発明の目的は、ウレタンセメント系組成物の有する上記特徴を維持し、色むらのない着色均一性に優れ、多様な色彩要求に容易に対応できるウレタンセメント系組成物を提供することにあり、塗り床材又は塗り床材用下地処理材に主として用いることができるものを目的とするものである。また塗り床材又は塗り床材用下地処理材の施工方法を提供することにある。
【課題を解決するための手段】
【０００７】
本願発明者らは、上記課題を鋭意研究の結果、ウレタンセメント系組成物に特定の分散媒、分散剤を用いて得られる、即ち、活性水素を含有する有機化合物（ｂ２）に対して相溶性又は分散性を有する分散媒又は分散剤を用いる顔料分散組成物を用いることで、着色均一性に優れた本発明を完成するに至った。
【０００８】
即ち、本願発明は、有機ポリイソシアネート化合物（Ａ）；、水（ｂ１）と活性水素を含有する有機化合物（ｂ２）を含んでなる活性水素組成物（Ｂ）；、セメント（Ｃ）を含むウレタンセメント系組成物において、前記活性水素を含有する有機化合物（ｂ２）に均一に溶解又は分散する分散剤（ｄ１）を用いて水に分散された顔料分散組成物（Ｄ１）及び／又は前記活性水素を含有する有機化合物（ｂ２）に均一に溶解又は分散する油性分散媒（ｄ２）を用いて顔料を分散した顔料分散組成物（Ｄ２）を含むことを特徴とする着色ウレタンセメント系組成物、更にそれを用いた床材、及びそれを用いた床施工方法を提供する。
【発明の効果】
【０００９】
本発明は、色むらのない着色均一性に優れ、多様な色彩要求に容易に対応できるウレタンセメント系組成物、この組成物からなる塗り床材及びその施工方法を提供することができる。
【発明を実施するための最良の形態】
【００１０】
以下に本発明を更に説明する。
本発明に使用する有機ポリイソシアネート化合物（Ａ）は、有機ポリイソシアネート単独又は有機ポリイソシアネート化合物とポリオールとを有機ポリイソシアネート化合物の過剰のもとで常法により反応させることにより調製されるものである。
【００１１】
有機ポリイソシアネート化合物（Ａ）としては、例えば２，４−トリレンジイソシアネート、２，６−トリレンジイソシアネート、ジフェニルメタンジイソシアネート、一部をカルボジイミド化されたジフェニルメタンジイソシアネート、ポリメチレンポリフェニルポリイソシアネート、トリレンジイソシアネート、ナフタレンジイソシアネート、フェニレンジイソシアネート、ヘキサメチレンジイソシアネート、イソホロンジイソシアネート、キシリレンジイソシアネート、水添キシリレンジイソシアネート、水添ジフェニルメタンジイソシアネート、シクロヘキサンジイソシアネート等の芳香族ジイソシアネート、ヘキサメチレンジイソシアネート、イソホロンジイソシアネート、ノルボルネンジイソシアネートなどの脂肪族ジイソシアネート、キシリレンジイソシアネートなどの脂環族ジイソシアネート、ポリメリックMDI,ヘキサメチレンジイソシアネートのビュレット、トリマーなど3官能以上のイソシアネートが挙げられ、これらの１種又は２種以上の混合物を使用することができる。
【００１２】
ポリオールとしては、ポリエーテルポリオール、ポリエステルポリオール、ポリジエンポリオールなどがあげられる。
ポリエーテルポリオールとしてはエチレングリコール、プロピレングリコール、水、グリセリン、トリメチロールプロパン、ペンタエリスリトール等にエチレンオキサイド、プロピレンオキサイド、ブチレンオキサイド等を単独又は２種以上付加重合して得られるポリオールである。
【００１３】
ポリエステルポリオールとしては、ジカルボン酸と２価アルコールを既知の方法によって反応させて得られる化合物が挙げられる。適切なジカルボン酸としては、コハク酸、グルタル酸、アジピン酸、スベリン酸、アゼライン酸、セバシン酸、フタル酸、イソフタル酸及びテレフタル酸、並びにこれらの酸の混合物が挙げられる。２価アルコールの例には、エチレングリコール、プロピレングリコール、ブタンジオール、ヘキサンジオール及び２，２−ジエチルトリメチレングリコールが挙げられる。
【００１４】
ポリジエンポリオールとしては、ポリイソプレンポリオール、ポリブタジエンポリオール、ポリクロロプレンポリオール、及びこれらに水素添加したポリオールなどが挙げられる。
前記ポリオールの分子量は、数平均分子量で３００〜５,０００のものが好ましい。
【００１５】
有機ポリイソシアネートとポリオールとを反応させる場合は、有機ポリイソシアネートの過剰のもとで常法により反応させることにより調製されるものであり、有機ポリイソシアネートとポリオールとの反応比はＮＣＯ／ＯＨ比が１．５以上が好ましく、より好ましくは３．０以上６以下である。
【００１６】
活性水素組成物（Ｂ）は、水（ｂ１）と活性水素を含有する有機化合物（ｂ２）とを必須成分としているものである。この活性水素を含有する化合物（ｂ２）とは、活性水素含有基を少なくとも２個有する化合物が好ましく、例えば、低分子量ポリオール、ポリエーテルポリオール、ポリエステルポリオール、ポリジエンポリオール、天然油脂及びその誘導体、セルロース誘導体、窒素原子を有する活性水素含有化合物などが挙げられる。
【００１７】
低分子量ポリオールとしては、エチレングリコール、１，４−、１，３−及び２，３−ブタンジオール、ジエチレングリコール、ジプロピレングリコール、ペンタメチレングリコール、ヘキサメチレングリコール、ネオペンチレングリコール、プロピレングリコール、グリセリン、ヘキサントリオール、トリメチロールプロパン、ペンタエリスリトールなどが挙げられる。
【００１８】
ポリエーテルポリオールとしては、前記低分子量ポリオールを開始剤として、触媒の存在下、環状エーテルを開環重合付加して得られる化合物が挙げられる。環状エーテルとしては、例えばエチレンオキシド、エピクロロヒドリン、プロピレンオキシド、１，２−ブチレンオキシド及び２，３−ブチレンオキシドのようなアルキレンオキシド、トリメチレンオキシド及びテトラヒドロフラン等が挙げられる。
【００１９】
ポリエステルポリオールとしては、ジカルボン酸と２価アルコールを既知の方法によって反応させて得られる化合物が挙げられる。ジカルボン酸としては、例えば、コハク酸、グルタル酸、アジピン酸、スベリン酸、アゼライン酸、セバシン酸、フタル酸、イソフタル酸及びテレフタル酸、並びにこれらの酸の混合物が挙げられる。２価アルコールの例には、エチレングリコール、プロピレングリコール、ブタンジオール、ヘキサンジオール及び２，２−ジエチルトリメチレングリコール等が挙げられる。
【００２０】
ポリジエンポリオールとしては、ポリイソプレンポリオール、ポリブタジエンポリオール、ポリクロロプレンポリオール、及びこれらに水素添加したポリオールなどが挙げられる。
【００２１】
セルロース誘導体としては、例えば、メチルセルロース、エチルセルロース、ヒドロキシエチルセルロース、カルボキシメチルセルロースナトリウム、メチルヒドロキシプロピルセルロース、エチルヒドロキシプロピルセルロース、メチルヒドロキシエチルセルロース、及びメチルカルボキシメチルセルロースナトリウム等のセルロースのアルキル、ヒドロキシアルキル、カルボキシアルキル及びアルキルヒドロキシアルキルエーテル等などが挙げられる。水溶性イソシアネート反応性ポリマー、ポリビニルアルコール、ポリオキシエチレングリコールなども使用することができる。
【００２２】
窒素原子を有する活性水素含有化合物とは、モノエタノールアミンのようなアミノアルコール類及びそのアルキレンオキシド反応物；エチレンジアミン、ヘキサメチレンジアミン、トリエチルテトラミン、ｍ−及びｐ−フェニレンジアミン並びに２，４−及び２，６−ジアミノトルエンのようなポリアミン類、及びそのアルキレンオキシド反応物；ホルムアルデヒドとメラミン、尿素、アミド類、カルバメート類、ウロン類、ウレイン類、ウレイド類、イミダゾリジノン類、ピリジノン類及びトリアジノン類との縮合生成物、並びにそのような縮合生成物の低級アルキルエーテル、例えばメチル化ポリメチロールメラミン／尿素、ジメチロールとジエチロールエチレン尿素、ジヒドロキシジメチロール及びジエチロール尿素樹脂縮合物等が挙げられる。
【００２３】
天然油脂及びその誘導体とは、例えば、ひまし油、水素化ひまし油等が挙げられる。
【００２４】
活性水素組成物（Ｂ）には、水（ｂ１）を均一に存在させる為にセメント減水剤、湿潤分散剤として使用される界面活性剤を併用することが好ましい。
【００２５】
また、活性水素組成物（Ｂ）には、作業性などの要求により、公知慣用の溶剤、希釈剤、可塑剤を併用することが好ましい。
【００２６】
水（ｂ１）の配合量としては、活性水素組成物（Ｂ）に対して１〜４０重量％が好ましいく用いられ、ウレタンセメント系組成物全体に対して好ましくは１〜１０重量％が好ましい。この水（ｂ1）は有機ポリイソシアネートと反応すると共にセメントの水和に効果を発揮する。水（ｂ1）の含有量が１重量％未満の場合、セメントの水和反応が不十分になりやすいため好ましくなく、１０重量％を超える場合は余剰な水として残存しやすいために物性の発現が不十分となる傾向がある。
【００２７】
セメント（Ｃ）としては、公知のセメント類が使用される。この中でもポルトランドセメントが好ましい。ポルトランドセメントとしては、普通ポルトランドセメント、早強ポルトランドセメント、鉄及び炭素含量の低いセメントである白色ポルトランドセメントなどがある。
【００２８】
セメント（Ｃ）の使用量としては、ウレタンセメント系組成物全体に対して５〜３０重量％が好ましい。５重量％未満では発泡を起こしやすく、３０重量％を越えると作業性が低下するため好ましくない。
【００２９】
顔料（ｄ）は公知の顔料が使用でき、具体的にはとしては特に限定されず、例えば、アゾ系顔料、縮合アゾ系顔料、ジケトピロロピロール系顔料 、ベンズイミダゾロン系顔料、フタロシアニン系顔料、インジゴ系顔料、チオインジゴ系顔料、ペリノン系顔料、ペリレン系顔料、ジオキサンジン系顔料、キナクリドン系顔料、イソインドリノン系顔料、ナフトール系顔料、ピラゾロン系顔料、アンスラキノン系顔料、フラバンスロン系顔料、インダンスレン系顔料、アンスラピリミジン系顔料、ピランスロン系顔料、金属錯体顔料 など等の有機系着色顔料；黄鉛、黄色酸化鉄、酸化クロム、モリブデートオレンジ、ベンガラ、チタンイエロー、亜鉛華、カーボンブラック、酸化チタン、コバルトグリーン、群青、コバルトブルー、コバルトバイオレットなどの無機系着色顔料；マイカ顔料（二酸化チタン被覆マイカ、着色マイカ、金属メッキマイカ）；アルミニウム粉；グラファイト顔料 、アルミナフレーク顔料、金属チタンフレーク、ステンレスフレーク、板状酸化鉄、金属メッキガラスフレーク、その他の着色、有色偏平顔料；炭酸カルシウム、硫酸バリウム、炭酸バリウム、珪酸マグネシウム、クレー、タルク、シリカ、焼成カオリンなどの体質顔料等を挙げることができる。なお、上記顔料の粒径は通常、０．０１μｍ〜１００μｍ程度で、好ましくは０．１〜１０μｍである。
【００３０】
顔料分散組成物（Ｄ１）及び／又は顔料分散組成物（Ｄ２）の使用量は、ウレタンセメント系組成物中の０．１〜１０％が好ましい。
【００３１】
顔料分散組成物中の顔料含有率は５〜８０重量％が好ましい。５％未満では顔料の沈降が生じやすくなり、８０％を超えると取り扱いに困難となる為好ましくない。より好ましくは、４０〜７０重量％である。
【００３２】
有機顔料の場合はセメント（Ｃ）に起因する塩基性により変色しやすい傾向を有する為、顔料（ｄ）は無機顔料が変色の少なさから好ましい。
【００３３】
顔料分散組成物は、有機化合物を分散媒とした油性顔料分散組成物（Ｄ２）と分散剤を用いて水中に顔料を分散させた水性顔料分散組成物（Ｄ１）に大別され、サンドグラインドミルなどの公知の分散機を用いる手法により得ることができる。
【００３４】
本発明の顔料分散組成物（Ｄ１）は、分散媒（ｄ２）である水に分散剤（ｄ１）を用いて顔料（ｄ）を分散させた水性顔料分散組成物であり、分散剤（ｄ１）としては非イオン性のポリオキシエチレンアルキルエーテル類、ポリオキシエチレンアルキルアリルエーテル類などのノニオン系界面活性剤を使用するのが好ましい。前記分散剤（ｄ１）により、単独、または複数の前述の各種顔料を水中に分散し得られる。分散剤（ｄ１）は、活性水素を有する有機化合物（ｂ２）との相溶性の点からノニオン系界面活性剤を使用するものである。前記（Ｄ１）における分散剤の含有量は、好ましくは１〜２０重量％で、水の含有量は好ましくは２０〜９５重量％である。
【００３５】
顔料分散組成物（Ｄ２）は有機化合物を分散媒（ｄ２）とした油性顔料分散組成物であり、有機化合物である分散媒（ｄ２）とは油性であり、アジピン酸ジイソノニルやフタル酸ジ−２−エチルヘキシルの如き可塑剤やポリプロピレングリコールの如きポリアルキレンオキシド；常温で流動性を有するポリエステルポリオールなどのオリゴマーから選ばれる１種以上を好ましく使用でき、分散媒として、単独または複数の前述の各種顔料を分散して得られるものである。分散媒（ｄ２）は、活性水素を有する有機化合物（ｂ２）との相溶性の点から可塑剤、ポリアルキレンオキシド、ポリエステルポリオールから選択される１種以上を使用するものである。分散媒（ｄ２）の配合量は、好ましくは２０〜８０重量％である。
【００３６】
本発明のポリイソシアネート（Ａ）、活性水素を含有する組成物（Ｂ）、セメント（Ｃ）及び顔料分散組成物（Ｄ）の量的割合は、特に限定するものではないが、ポリイソシアネート（Ａ）に対して活性水素を含有する組成物（Ｂ）、セメント（Ｃ）及び顔料分散組成物（Ｄ）それぞれが、（B）３０〜５００重量％、（C）１０〜８００重量％、（D）０．２〜４０重量％となる範囲で混合するのが好ましい。
【００３７】
本発明のウレタンセメント系組成物は、さらに骨材を含むことができる。骨材としては、砂及び低粘土含量の砂利、ガラスの粉砕物珪質骨材、プラスチック及びゴムの粉砕物、プラスチック廃物などの軽量骨材、ひる石等が挙げられる。
【００３８】
これらの骨材は、セメント（Ｃ）と混合して使用することが特に好ましい。骨材は平均粒径が０．０７ｍｍ〜４ｃｍであるものが好ましい。これらの材料は、天然の状態でも、あるいは、例えば染料や顔料や被覆材の使用により、人工的に着色されたものでもよい。骨材はウレタンセメント系組成物全体に対して５〜８０重量％使用することが作業性の点で好ましい。
【００３９】
更に、本発明のウレタンセメント系組成物は、その他充填剤、反応調整剤、消泡剤、可塑剤などを含有していてもよい。
【００４０】
充填剤としては、例えば、炭酸カルシウム、タルク、硫酸バリウムなどの無機粉体やガラス繊維、綿、羊毛、ポリエチレン繊維、ポリアミド繊維、ポリエステル繊維、ポリアクリロニトリル繊維等の天然起源又は人工起源の短繊維性材料も使用できる。タルクや短繊維性材料を加えることによりセメント組成物に遥変性を付与することができ、斜路や立ち面に塗装可能な材料を調整することができる。短繊維とは０．００１〜１mmのものが好ましい。
【００４１】
反応調整剤としては、１価アルコール、エポキシ基含有化合物等の連鎖停止剤が挙げられる。純粋なあるいは例えばパイン油のような炭化水素と混合したテルピネオールも使用できる。
【００４２】
消泡剤としては、ポリ（シロキサン）、ポリ（アルキルシロキサン）及びポリ（ジアルキルシロキサン）、ポリエチレンオリゴマーなど公知のポリオールが挙げられる。
【００４３】
可塑剤としては、具体的にはフタル酸ジブチル、フタル酸ジオクチル、フタル酸ジノニル、フタル酸ブチルベンジル、リン酸トリクレジル、リン酸トリトリル、リン酸トリ（２−クロロエチル）等の公知の可塑剤が挙げられる。
【００４４】
本発明において着色ウレタン系セメント組成物を製造するには、各種材料を混合する方法としては、セメントミキサーや強制ヘラミキサーのような手段を使用して混合する方法が好ましい。その際のポリイソシアネート（Ａ）と活性水素を含有する組成物（Ｂ）とセメント（Ｃ）と顔料分散組成物（Ｄ）を同時に混合しても良いが、前記（Ａ）、（Ｂ）及び（Ｄ）を混合して、前記（Ｃ）を混合するのが好ましい。また、該組成物は例えば、コテ塗り、注ぎ込み、吹きつけ、その他の適切な方法で、基体に塗布し、硬化させることができる。
【００４５】
また、本発明の組成物は、建築物の基体に主として新設のコンクリート下地又は既設のコンクリート下地の補修用途に施工され、建築物などの床面に床材又は床材用下地処理材として好ましく用いることができる。
【実施例】
【００４６】
（顔料分散組成物の調整）
【００４７】
サンドグラインドミルを用いて表−１の配合物を分散し、顔料分散組成物１〜４を得た。
【００４８】
【表１】
2008174433.tif 000002
DINA：アジピン酸ジイソノニル
ノイゲンＥＡ−１２０：ノニルフェニルポリエトキシレート
クロムオキサイドグリーンＧＮ：酸化クロム粉体（株式会社ランクセス）
タイペークＲ−８２０：酸化チタン粉体（石原産業株式会社）
【００４９】
表−２の組成を配合、ディスパー２０００回転／分で強制撹拌し活性水素組成物１〜３を得た。
【００５０】
【表２】
2008174433.tif 000003
ユリックＨ−３０：ひまし油（伊藤製油株式会社製）
エクセノール３０３０：ポリプロピレングリコール（三井武田ケミカル製）
マイティー２０００Ｈ：ポリアクリル酸系減水剤（花王株式会社）
ポリオールＡ：トリエチレングリコールポリプロポキシレート（分子量：３４０）
【００５１】
表−３の組成を配合、均一になるように十分混合し、既調合粉体１〜３を得た。
【００５２】
【表３】
2008174433.tif 000004
【００５３】
実験例１〜３で得られた顔料分散組成物の沈降安定性を測定、表−４に記した。
【００５４】
【表４】
2008174433.tif 000005
【００５５】
前述で調製した顔料分散組成物１〜３及び顔料と活性水素含有組成物１〜３とを配合し、混和安定性を判定、表−５及び表−６に記した。
【００５６】
【表５】
2008174433.tif 000006
【００５７】
活性水素組成物１〜３、有機ポリイソシアネート、既調合粉体１〜２、顔料分散組成物１〜４を配合し、塗布・硬化させて表面の色むらを観察した結果を表−７及び表−８に記した。
【００５８】
【表６】
2008174433.tif 000007
【００５９】
【表７】
2008174433.tif 000008
【００６０】
活性水素を有する有機化合物（ｂ２）と相溶性を有さない分散剤を用いる顔料分散組成物を使用する比較例１、及びセメントに顔料粉体を混ぜた比較例２では濃淡の筋が入り、均一な着色床面を得ることができなかったが、実施例１〜３では着色均一な床面を得ることができた。